(57)【要約】      （修正有）【課題】容量を確保し、等価直列抵抗を低減させ、かつ、信頼性を向上する積層型キャパシタを提供する。【解決手段】本体において内部電極１２１が露出する面に外部電極の導電性樹脂層１３１が配置される。導電性樹脂層は、金属粒子１３１ａ、金属粒子を取り囲む導電性連結部１３１ｂを含み、さらに内部電極の一端部に金属間化合物１５０が形成される。導電性連結部は、金属間化合物と第１電極層１３２に接触することで、積層セラミックキャパシタのＥＳＲ（等価直列抵抗：Ｅｑｕｉｖａｌｅｎｔ  Ｓｅｒｉｅｓ  Ｒｅｓｉｓｔａｎｃｅ）を低減させ、曲げ強度及び信頼性を向上させる。【選択図】図３
2018182274.tif 000002
【特許請求の範囲】
【請求項１】
複数の誘電体層と前記複数の誘電体層を介して交互に配置される複数の第１及び第２内部電極を含み、互いに対向する第１及び第２面、前記第１及び第２面と連結され、互いに対向する第３及び第４面、前記第１及び第２面と連結され且つ前記第３及び第４面と連結され、互いに対向する第５及び第６面を含んでおり、前記第３及び第４面には、前記第１及び第２内部電極の一端部がそれぞれ露出するよう、上下に配置された誘電体層の間に複数の第１及び第２溝部が形成される本体と、
前記第１及び第２溝部内に配置され、前記第１及び第２内部電極の一端部とそれぞれ接続される金属間化合物と、
前記本体の第３及び第４面にそれぞれ配置される第１及び第２外部電極と、を含み、
前記第１及び第２外部電極は、
前記本体の第３及び第４面にそれぞれ配置され、複数の金属粒子、前記複数の金属粒子を取り囲んで前記金属間化合物と接触する導電性連結部及びベース樹脂を含む導電性樹脂層と、
前記導電性樹脂層上に配置され、前記導電性連結部と接触する第１電極層と、
を含む、積層型キャパシタ。
【請求項２】
前記導電性連結部は、前記ベース樹脂の硬化温度よりも低い融点を有する、請求項１に記載の積層型キャパシタ。
【請求項３】
前記導電性連結部の融点が３００℃以下である、請求項２に記載の積層型キャパシタ。
【請求項４】
前記導電性連結部は、スズ、鉛、インジウム、銅、銀、及びビスマスのうち選択された二つ以上を含む、請求項１から３のいずれか一項に記載の積層型キャパシタ。
【請求項５】
前記導電性樹脂層は、前記複数の金属粒子が銅、ニッケル、銀、銀がコーティングされた銅、及びスズがコーティングされた銅のうち少なくとも一つを含む、請求項１から４のいずれか一項に記載の積層型キャパシタ。
【請求項６】
前記内部電極はニッケルを含み、前記金属間化合物はニッケル−スズ（Ｎｉ−Ｓｎ）を含む、請求項１から５のいずれか一項に記載の積層型キャパシタ。
【請求項７】
前記内部電極は、ニッケル、銅、パラジウムのいずれか又はこれらの合金を含む、請求項１から６のいずれか一項に記載の積層型キャパシタ。
【請求項８】
前記導電性樹脂層は、前記複数の金属粒子が球状、フレーク（ｆｌａｋｅ）状、及び球状とフレーク（ｆｌａｋｅ）状の混合型のうち一つである、請求項１から７のいずれか一項に記載の積層型キャパシタ。
【請求項９】
前記本体の第１及び第２面にそれぞれ形成される水分の浸透防止膜をさらに含む、請求項１から８のいずれか一項に記載の積層型キャパシタ。
【請求項１０】
前記外部電極は、前記本体の第３及び第４面にそれぞれ形成される接続部と、前記接続部から前記本体の第１及び第２面の一部と第５及び第６面の一部まで延長して形成されるバンド部をそれぞれ含む、請求項１から９のいずれか一項に記載の積層型キャパシタ。
【請求項１１】
前記第１電極層は、銅、スズ、ニッケル、パラジウム、金のいずれか又はこれらの合金を含む、請求項１から１０のいずれか一項に記載の積層型キャパシタ。
【請求項１２】
前記第１及び第２外部電極は、前記第１電極層上に配置される第２電極層をさらに含む、請求項１から１１のいずれか一項に記載の積層型キャパシタ。
【請求項１３】
前記第２電極層は、前記第１電極層上に順に積層して形成されるニッケルめっき層及びスズめっき層を含む、請求項１２に記載の積層型キャパシタ。
【請求項１４】
前記本体は、上下面に誘電体層と同じ材質及び構成を有する上部及び下部カバーがそれぞれ配置される、請求項１から１３のいずれか一項に記載の積層型キャパシタ。
【請求項１５】
複数の誘電体層と前記複数の誘電体層を介して交互に配置される複数の第１及び第２内部電極を含み、互いに対向する第１及び第２面、前記第１及び第２面と連結され、互いに対向する第３及び第４面、前記第１及び第２面と連結され且つ前記第３及び第４面と連結され、互いに対向する第５及び第６面を含んでおり、前記第１及び第２内部電極の一端部が前記第３及び第４面からそれぞれ露出する本体と、
前記第１及び第２内部電極の一端部とそれぞれ接続される金属間化合物と、
前記本体の第１及び第２面にそれぞれ形成される水分の浸透防止膜と、
前記本体の第３及び第４面にそれぞれ配置される第１及び第２外部電極と、を含み、
前記第１及び第２外部電極は、
前記本体の第３及び第４面にそれぞれ配置され、複数の金属粒子、前記複数の金属粒子を取り囲んで前記金属間化合物と接触する導電性連結部及びベース樹脂を含む導電性樹脂層と、
前記導電性樹脂層上に配置され、前記導電性連結部と接触する第１電極層と、
を含む、積層型キャパシタ。
【請求項１６】
前記導電性連結部は、前記ベース樹脂の硬化温度よりも低い融点を有する、請求項１５に記載の積層型キャパシタ。
【請求項１７】
前記導電性連結部の融点が３００℃以下である、請求項１６に記載の積層型キャパシタ。
【請求項１８】
前記導電性連結部は、スズ、鉛、インジウム、銅、銀、及びビスマスのうち選択された二つ以上を含む、請求項１５から１７のいずれか一項に記載の積層型キャパシタ。
【請求項１９】
前記導電性樹脂層は、前記複数の金属粒子が銅、ニッケル、銀、銀がコーティングされた銅、及びスズがコーティングされた銅のうち少なくとも一つを含む、請求項１５から１８のいずれか一項に記載の積層型キャパシタ。
【請求項２０】
前記内部電極はニッケルを含み、前記金属間化合物はニッケル−スズ（Ｎｉ−Ｓｎ）を含む、請求項１５から１９のいずれか一項に記載の積層型キャパシタ。
【請求項２１】
前記内部電極は、ニッケル、銅、パラジウムのいずれか又はこれらの合金を含む、請求項１５から２０のいずれか一項に記載の積層型キャパシタ。
【請求項２２】
前記導電性樹脂層は、前記複数の金属粒子が球状、フレーク（ｆｌａｋｅ）状、及び球状とフレーク（ｆｌａｋｅ）状の混合型のうち一つである、請求項１５から２１のいずれか一項に記載の積層型キャパシタ。
【請求項２３】
前記外部電極は、前記本体の第３及び第４面にそれぞれ形成される接続部と、前記接続部から前記本体の第１及び第２面の一部と第５及び第６面の一部まで延長して形成されるバンド部をそれぞれ含む、請求項１５から２２のいずれか一項に記載の積層型キャパシタ。
【請求項２４】
前記第１電極層は、銅、スズ、ニッケル、パラジウム、金のいずれか又はこれらの合金を含む、請求項１５から２３のいずれか一項に記載の積層型キャパシタ。
【請求項２５】
前記第１及び第２外部電極は、前記第１電極層上に配置される第２電極層をさらに含む、請求項１５から２４のいずれか一項に記載の積層型キャパシタ。
【請求項２６】
前記第２電極層は、前記第１電極層上に順に積層して形成されるニッケルめっき層及びスズめっき層を含む、請求項２５に記載の積層型キャパシタ。
【請求項２７】
前記本体は、上下面に誘電体層と同じ材質及び構成を有する上部及び下部カバーがそれぞれ配置される、請求項１５から２６のいずれか一項に記載の積層型キャパシタ。
【請求項２８】
複数の誘電体層と前記複数の誘電体層を介して交互に配置される複数の第１及び第２内部電極を含み、互いに対向する第１及び第２面、前記第１及び第２面と連結され、互いに対向する第３及び第４面、前記第１及び第２面と連結され且つ前記第３及び第４面と連結され、互いに対向する第５及び第６面を含んでおり、前記第１及び第２内部電極の一端部が前記第３及び第４面からそれぞれ露出する本体と、
前記第１及び第２内部電極の一端部とそれぞれ接続される金属間化合物と、
前記本体の第３及び第４面にそれぞれ配置される第１及び第２外部電極と、を含み、
前記第１及び第２外部電極は、
前記本体の第３及び第４面にそれぞれ配置され、複数の金属粒子、前記複数の金属粒子を取り囲んで前記金属間化合物と接触する導電性連結部及びベース樹脂を含む導電性樹脂層と、
前記導電性樹脂層上に配置され、前記導電性連結部と接触する第１電極層と、
を含み、
前記第１電極層が銅めっき層である、積層型キャパシタ。
【請求項２９】
前記導電性連結部は、前記ベース樹脂の硬化温度よりも低い融点を有する、請求項２８に記載の積層型キャパシタ。
【請求項３０】
前記導電性連結部の融点が３００℃以下である、請求項２９に記載の積層型キャパシタ。
【請求項３１】
前記導電性連結部は、スズ、鉛、インジウム、銅、銀、及びビスマスのうち選択された二つ以上を含む、請求項２８から３０のいずれか一項に記載の積層型キャパシタ。
【請求項３２】
前記導電性樹脂層は、前記複数の金属粒子が銅、ニッケル、銀、銀がコーティングされた銅、及びスズがコーティングされた銅のうち少なくとも一つを含む、請求項２８から３１のいずれか一項に記載の積層型キャパシタ。
【請求項３３】
前記内部電極はニッケルを含み、前記金属間化合物はニッケル−スズ（Ｎｉ−Ｓｎ）を含む、請求項２８から３２のいずれか一項に記載の積層型キャパシタ。
【請求項３４】
前記内部電極は、ニッケル、銅、パラジウムのいずれか又はこれらの合金を含む、請求項２８から３３のいずれか一項に記載の積層型キャパシタ。
【請求項３５】
前記導電性樹脂層は、前記複数の金属粒子が球状、フレーク（ｆｌａｋｅ）状、及び球状とフレーク（ｆｌａｋｅ）状の混合型のいずれかである、請求項２８から３４のいずれか一項に記載の積層型キャパシタ。
【請求項３６】
前記本体の第１及び第２面にそれぞれ形成される水分の浸透防止膜をさらに含む、請求項２８から３５のいずれか一項に記載の積層型キャパシタ。
【請求項３７】
前記外部電極は、前記本体の第３及び第４面にそれぞれ形成される接続部と、前記接続部から前記本体の第１及び第２面の一部と第５及び第６面の一部まで延長して形成されるバンド部をそれぞれ含む、請求項２８から３６のいずれか一項に記載の積層型キャパシタ。
【請求項３８】
前記第１及び第２外部電極は、前記第１電極層上に配置される第２電極層をさらに含む、請求項２８から３７のいずれか一項に記載の積層型キャパシタ。
【請求項３９】
前記第２電極層は、前記第１電極層上に順に積層して形成されるニッケルめっき層及びスズめっき層を含む、請求項３８に記載の積層型キャパシタ。
【請求項４０】
前記本体は、上下面に誘電体層と同じ材質及び構成を有する上部及び下部カバーがそれぞれ配置される、請求項２８から３９のいずれか一項に記載の積層型キャパシタ。
【発明の詳細な説明】
【技術分野】
【０００１】
本発明は、積層型キャパシタに関する。
【背景技術】
【０００２】
積層型キャパシタは、小型でありながらも高容量が保障され、且つ実装が容易であるという長所から、通信、コンピュータ、家電、自動車などの産業に用いられる重要なチップ部品であり、特に、携帯電話、コンピュータ、デジタルＴＶなどの各種電気、電子、情報通信機器に用いられる核心となる受動素子である。
【０００３】
近年は、電子機器の小型化及び高性能化に伴い、積層型キャパシタも小型化及び高容量化する傾向にあり、このような傾向によって、積層型キャパシタの高信頼性の確保に対する重要度が高まっている。
【０００４】
このような積層型キャパシタの高信頼性を確保するための方案として、機械的又は熱的環境で発生する引張ストレス（ｓｔｒｅｓｓ）を吸収して、ストレスによるクラック（ｃｒａｃｋ）の発生を防止するべく、外部電極に導電性樹脂層を適用する技術が開示されている。
【０００５】
このような導電性樹脂層は、積層型キャパシタの外部電極の焼結電極層とめっき層との間を電気的及び機械的に接合させるとともに、回路基板への実装中に生じる工程温度による機械的及び熱的応力、並びに基板の反りインパクトから積層型キャパシタを保護する役割も果たす。
【０００６】
従来は、導電性樹脂層が有する低い電気的及び機械的接合力により、焼結電極層を適用して内部電極との電気的及び機械的接合力を確保した後、焼結電極層上に導電性樹脂層を形成する。
【０００７】
しかしながら、このような構造であると、焼結電極層によりクラック（ｃｒａｃｋ）が発生し、温度による機械的及び熱的応力並びに基板の反りインパクトから積層型キャパシタを保護するには限界がある。
【０００８】
また、従来の構造では、導電性樹脂層が焼結電極層なしに内部電極に直接接触すると、電気的及び機械的接合力が減少するようになり、容量が減少し、ＥＳＲ（等価直列抵抗：Ｅｑｕｉｖａｌｅｎｔ  Ｓｅｒｉｅｓ  Ｒｅｓｉｓｔａｎｃｅ）が増加するという問題が発生する恐れがある。
【先行技術文献】
【特許文献】
【０００９】
【特許文献１】特開２００５−０５１２２６号公報
【特許文献２】特許第５１０４３１３号公報
【発明の概要】
【発明が解決しようとする課題】
【００１０】
本発明の目的は、導電性樹脂層を１次外部電極層として適用し、内部電極と導電性樹脂層との間の電気的及び機械的接合力を向上させることで容量を確保し、等価直列抵抗（Ｅｑｕｉｖａｌｅｎｔ  ｓｅｒｉｅｓ  ｒｅｓｉｓｔａｎｃｅ、ＥＳＲ）を低減させるとともに、信頼性を向上させることができる積層型キャパシタを提供しようとすることである。
【課題を解決するための手段】
【００１１】
本発明の一側面は、複数の誘電体層と上記誘電体層を介して交互に配置される複数の第１及び第２内部電極を含み、互いに対向する第１及び第２面、上記第１及び第２面と連結され、互いに対向する第３及び第４面、上記第１及び第２面と連結され且つ上記第３及び第４面と連結され、互いに対向する第５及び第６面を含んでおり、上記第３及び第４面には、上記第１及び第２内部電極の一端部がそれぞれ露出するよう、上下に配置された誘電体層の間に複数の第１及び第２溝部が形成される本体と、上記第１及び第２溝部内に配置され、上記第１及び第２内部電極の一端部とそれぞれ接続される金属間化合物と、上記本体の第３及び第４面にそれぞれ配置される第１及び第２外部電極と、を含み、上記第１及び第２外部電極は、上記本体の第３及び第４面にそれぞれ配置され、複数の金属粒子、上記複数の金属粒子を取り囲んで上記金属間化合物と接触する導電性連結部及びベース樹脂を含む導電性樹脂層と、上記導電性樹脂層上に配置され、上記導電性連結部と接触する第１電極層と、を含む積層型キャパシタを提供する。
【発明の効果】
【００１２】
本発明の一実施形態によると、積層型キャパシタの容量を一定の水準に確保することで、ＥＳＲを低減させることができ、曲げ強度及び信頼性を向上させることができるという効果がある。
【図面の簡単な説明】
【００１３】
【図１】本発明の一実施形態による積層型キャパシタを概略的に示した斜視図である。
【図２】図１のＩ−Ｉ'線の断面図である。
【図３】図２のＡ領域を拡大して示した断面図である。
【図４】金属粒子がフレーク状からなる場合の図２のＡ領域の断面図である。
【図５】金属粒子が球状とフレーク状の混合型からなる場合の図２のＡ領域の断面図である。
【図６】エポキシに銅粒子及びスズ−ビスマス粒子が分散したことを示した状態図である。
【図７】酸化膜除去剤又は熱によって銅粒子の酸化膜が除去されることを示した状態図である。
【図８】酸化膜除去剤又は熱によりスズ／ビスマス粒子の酸化膜が除去されることを示した状態図である。
【図９】スズ／ビスマス粒子が溶けて流動性を有することを示した状態図である。
【図１０】銅粒子とスズ／ビスマス粒子が反応して金属間化合物を形成することを示した状態図である。
【図１１】本発明のさらに他の実施形態による積層型キャパシタを概略的に示した断面図である。
【発明を実施するための形態】
【００１４】
以下では、添付の図面を参照して本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及び大きさなどはより明確な説明のために拡大縮小表示（または強調表示や簡略化表示）がされることがある。
【００１５】
なお、各実施形態の図面に示された同一思想の範囲内において機能が同一である構成要素に対しては同一の参照符号を用いて説明する。
【００１６】
さらに、明細書全体において、ある構成要素を「含む」というのは、特に異なる趣旨の説明がされていない限り、他の構成要素を除外する趣旨ではなく、他の構成要素をさらに含むことができるということを意味する。
【００１７】
また、明細書全体において、「上に」形成されるというのは、直接接触して形成されることのみならず、その間に他の構成要素をさらに含むことができるということを意味する。
【００１８】
なお、本発明を明確に説明すべく、図面において説明と関係ない部分は省略し、様々な層及び領域を明確に表現するために厚さを拡大して示し、同一思想の範囲内において機能が同一である構成要素に対しては同一の参照符号を用いて説明する。
【００１９】
積層型キャパシタ
図１は本発明の一実施形態による積層型キャパシタを示した斜視図であり、図２は図１のＩ−Ｉ'線の断面図である。
【００２０】
図１及び図２を参照すると、本発明の一実施形態による積層型キャパシタ１００は、本体１１０と、第１及び第２外部電極１３０、１４０と、を含む。
【００２１】
本体１１０は、キャパシタの容量形成に寄与する部分としての活性領域と、上下マージン部としての上記活性領域の上下部にそれぞれ形成される上部及び下部カバー１１２、１１３と、を含むことができる。
【００２２】
本発明の一実施形態において、本体１１０の形状は特に制限されないが、実質的には、六面体形状であってもよい。
【００２３】
即ち、本体１１０は、内部電極の配置による厚さの差、及び角部の研磨により、完全な六面体形状ではないが、実質的に六面体に近い形状を有することができる。
【００２４】
本発明の実施形態を明確に説明するために六面体の方向を定義すると、図面上に示されたＸ、Ｙ、及びＺはそれぞれ、長さ方向、幅方向、及び厚さ方向を示す。
【００２５】
ここで、厚さ方向は、誘電体層が積層された積層方向と同じ概念として使われることができる。
【００２６】
また、本体１１０において、Ｚ方向に互いに対向する両面を第１及び第２面１、２と定義し、第１及び第２面１、２と連結され、Ｘ方向に互いに対向する両面を第３及び第４面３、４と定義し、第１及び第２面１、２と連結され且つ第３及び第４面３、４と連結され、Ｙ方向に互いに対向する両面を第５及び第６面５、６と定義する。この場合、第１面１は実装面であってもよい。
【００２７】
上記活性領域は、複数の誘電体層１１１と、誘電体層１１１を介して複数の第１及び第２内部電極１２１、１２２とが交互に積層される構造からなることができる。
【００２８】
また、上記活性領域において、本体１００の第３及び第４面３、４には、第１及び第２内部電極１２１、１２２の一端部がそれぞれ露出するよう、上下に配置された誘電体層１１１の間に複数の第１及び第２溝部が形成される。
【００２９】
さらに、上記第１及び第２溝部内には、第１及び第２内部電極１２１、１２２の一端部とそれぞれ接触する金属間化合物１５０が配置される。
【００３０】
誘電体層１１１は、高誘電率を有するセラミック粉末、例えば、チタン酸バリウム（ＢａＴｉＯ３）系又はチタン酸ストロンチウム（ＳｒＴｉＯ３）系粉末を含むことができるが、本発明はこれに限定されるものではない。
【００３１】
このとき、誘電体層１１１の厚さは、積層型キャパシタ１００の容量設計に応じて任意に変更することができ、本体１１０のサイズ及び容量を考慮して、焼成後の一層の厚さを０．１〜１０μｍとすることができるが、本発明はこれに限定されるものではない。
【００３２】
第１及び第２内部電極１２１、１２２は、誘電体層１１１を介して互いに対向するように配置されることができる。
【００３３】
第１及び第２内部電極１２１、１２２は、互いに異なる極性を有する一対の電極であって、誘電体層１１１上に所定の厚さで導電性金属を含む導電性ペーストを印刷し、誘電体層１１１を介して誘電体層１１１の積層方向に沿って本体１１０の第３及び第４面３、４から交互に露出するように形成されることができ、中間に配置された誘電体層１１１により互いに電気的に絶縁されることができる。
【００３４】
このような第１及び第２内部電極１２１、１２２は、本体１１０の第３及び第４面３、４から交互に露出する部分が金属間化合物１５０によって第１及び第２外部電極１３０、１４０とそれぞれ電気的に連結されてもよい。
【００３５】
したがって、第１及び第２外部電極１３０、１４０に電圧が印加されると、金属間化合物１５０によって互いに対向する第１及び第２内部電極１２１、１２２の間に電荷が蓄積され、この際、積層型キャパシタ１００の静電容量は、第１及び第２内部電極１２１、１２２の互いに重なり合う領域の面積に比例するようになる。
【００３６】
このような第１及び第２内部電極１２１、１２２の厚さは、用途に応じて決定されることができ、例えば、セラミック本体１１０のサイズ及び容量を考慮して、０．２〜１．０μｍの範囲内となるように決定することができるが、本発明はこれに限定されるものではない。
【００３７】
また、第１及び第２内部電極１２１、１２２に含まれる導電性金属は、ニッケル（Ｎｉ）、銅（Ｃｕ）、パラジウム（Ｐｄ）のいずれか又はこれらの合金であることができるが、本発明はこれに限定されるものではない。本実施形態において、第１及び第２内部電極１２１、１２２がニッケルである場合、金属間化合物１５０はニッケル−スズ（Ｎｉ−Ｓｎ）であってもよい。
【００３８】
上部及び下部カバー１１２、１１３は、内部電極を含まないこと以外は、上記活性領域の誘電体層１１１と同じ材質及び構成を有することができる。
【００３９】
即ち、上部及び下部カバー１１２、１１３は、単一の誘電体層又は二つ以上の誘電体層を上記活性領域の上下面にそれぞれＺ方向に積層して形成されたものと見なすことができ、基本的には、物理的又は化学的ストレスによる第１及び第２内部電極１２１、１２２の損傷を防止することができる。
【００４０】
第１及び第２外部電極１３０、１４０は、導電性樹脂層１３１、１４１と、導電性樹脂層１３１、１４１上に配置される第１電極層１３２、１４２と、をそれぞれ含むことができる。
【００４１】
導電性樹脂層１３１、１４１は、本体１１０の第３及び第４面３、４において上記第１及び第２溝部に形成された金属間化合物１５０によって、露出する第１及び第２内部電極１２１、１２２とそれぞれ接触して連結されることで、第１外部電極１３０と第１内部電極１２１との電気的導通と、第２外部電極１４０と第２内部電極１２２との電気的導通とを確保する。
【００４２】
このとき、導電性樹脂層１３１、１４１は、本体１１０の第３及び第４面３、４にそれぞれ形成される接続部と、上記接続部から本体１１０の第１及び第２面１、２の一部、並びに第５及び第６面５、６の一部まで延長して形成されるバンド部をそれぞれ含むことができる。
【００４３】
このように、本体１１０の第３及び第４面３、４上に導電性樹脂層１３１、１４１を形成すると、めっき液及び水分の浸透防止特性を向上させることができるようになる。
【００４４】
第１電極層１３２、１４２は、導電性樹脂層１３１、１４１上に配置され、導電性樹脂層１３１、１４１の後述する導電性連結部とそれぞれ接触する。よって、第１電極層１３２、１４２は、めっき液及び水分の浸透防止特性をさらに向上させることができる。
【００４５】
また、第１電極層１３２、１４２は、金属成分を含むことができ、上記金属成分は銅（Ｃｕ）、スズ（Ｓｎ）、ニッケル（Ｎｉ）、パラジウム（Ｐｄ）、金（Ａｕ）のいずれか又はこれらの合金であってもよいが、本発明はこれに限定されるものではない。
【００４６】
このような第１電極層１３２、１４２は、銅をめっきして形成するか、又は、ＣＶＤ／ＰＶＤといった薄膜蒸着工程などによって形成することができる。
【００４７】
図３は図２のＡ領域を拡大して示した断面図である。
【００４８】
上記Ａ領域は、第１外部電極１３０の一部を拡大して示したものであるが、第１外部電極１３０は第１内部電極１２１と電気的に接続し、第２外部電極１４０は第２内部電極１２２と接続するという相違点があるだけで、第１外部電極１３０と第２外部電極１４０の構成は類似するため、以下では第１外部電極１３０を基準として説明し、第２外部電極１４０についての説明は含むものとする。
【００４９】
図３に示されたように、第１外部電極１３０の導電性樹脂層１３１は、複数の金属粒子１３１ａと、金属間化合物１５０と接触する導電性連結部１３１ｂと、ベース樹脂１３１ｃと、を含む。
【００５０】
このような導電性樹脂層１３１は、金属間化合物１５０と第１電極層１３２とを電気的及び機械的に接合させるとともに、積層型キャパシタ１００を基板に実装する際に、機械的又は熱的環境で発生する引張ストレス（ｓｔｒｅｓｓ）を吸収することで、クラック（ｃｒａｃｋ）の発生を防止するとともに、基板の反りインパクトから積層型キャパシタ１００を保護する役割も果たすことができる。
【００５１】
このとき、導電性樹脂層１３１は、本体１００の第３面３に、ベース樹脂１３１ｃに複数の金属粒子１３１ａが分散したペーストを塗布し、乾燥及び硬化工程を経て形成することができる。
【００５２】
したがって、従来の焼成により外部電極を形成する方法とは異なり、金属粒子が完全に溶融しないため、ベース樹脂１３１ｃ内にランダムな分布で分散した形態で存在し、導電性樹脂層１３１内に含まれることができる。
【００５３】
一方、金属粒子１３１ａは、導電性連結部１３１ｂ、及び金属間化合物１５０を成す低融点金属と全て反応する場合、導電性樹脂層１３１内に存在しなくなることもある。
【００５４】
但し、後述する本実施形態では、説明の便宜のために、導電性樹脂層１３１内に金属粒子１３１ａが含まれるものとして説明する。
【００５５】
このとき、金属粒子１３１ａは、銅（Ｃｕ）であるか、又は、ニッケル（Ｎｉ）、銀（Ａｇ）、銀がコーティングされた銅（Ｃｕ）、スズ（Ｓｎ）がコーティングされた銅のうち少なくとも一つ以上を含むことができる。
【００５６】
また、金属粒子１３１ａのサイズは０．２〜２０μｍであることができる。
【００５７】
なお、導電性樹脂層１３１に含まれる金属粒子は、球状だけでなく、図４に示されたように、必要に応じて、フレーク（ｆｌａｋｅ）状の金属粒子１３１ａ'のみからなってもよく、又は、図５に示されたように、球状金属粒子１３１ａとフレーク状の金属粒子１３１ａ'の混合型からなってもよい。
【００５８】
導電性連結部１３１ｂは、金属が溶融された状態で複数の金属粒子１３１ａを取り囲んで互いに連結するため、本体１１０の内部の応力を最小限に抑え、高温負荷と耐湿負荷特性を向上させることができる。
【００５９】
このような導電性連結部１３１ｂは、導電性樹脂層１３１の電気伝導度を増加させ、導電性樹脂層１３１の抵抗を低くすることができる。
【００６０】
このとき、導電性樹脂層１３１に金属粒子１３１ａが含まれる場合、導電性連結部１３１ｂは金属粒子１３１ａ間の連結性を高め、導電性樹脂層１３１の抵抗をより減少させることができる。
【００６１】
また、導電性連結部１３１ｂに含まれる低融点金属は、ベース樹脂１３１ｃの硬化温度よりも低い融点を有することができる。
【００６２】
このとき、導電性連結部１３１ｂに含まれる低融点金属は、好ましくは３００℃以下の融点を有することができる。
【００６３】
具体的には、導電性連結部１３１ｂに含まれる金属は、スズ（Ｓｎ）、鉛（Ｐｂ）、インジウム（Ｉｎ）、銅（Ｃｕ）、銀（Ａｇ）、及びビスマス（Ｂｉ）のうち選択された二つ以上の合金からなることができる。
【００６４】
このとき、導電性樹脂層１３１に金属粒子１３１ａが含まれる場合、導電性連結部１３１ｂは、溶融状態で複数の金属粒子１３１ａを取り囲んで互いに連結することができる。
【００６５】
即ち、導電性連結部１３１ｂに含まれた低融点金属がベース樹脂１３１ｃの硬化温度よりも低い融点を有するため、乾燥及び硬化工程を経る過程で溶融し、図３に示されたように、導電性連結部１３１ｂが溶融状態で金属粒子１３１ａをカバーできるようになる。
【００６６】
導電性樹脂層１３１は、低融点はんだ樹脂ペーストを製作した後、ディッピングして形成するが、低融点はんだ樹脂ペーストの製作時に金属粒子１３１ａとして銀又は銀がコーティングされた金属を適用する場合、導電性連結部１３１ｂはＡｇ３Ｓｎを含むことができる。
【００６７】
ここで、第１及び第２内部電極１２１、１２２はニッケル（Ｎｉ）を含むことができ、この場合、金属間化合物１５０はニッケル−スズ（Ｎｉ−Ｓｎ）を含むことができる。
【００６８】
金属粒子が分散したペーストを電極物質として使用する際に、電子の流れが金属−金属の接触であると、円滑な流れを示すが、ベース樹脂が金属粒子を取り囲んでいると、電子の流れが急激に減少することがある。
【００６９】
このような問題を解決するために、ベース樹脂の量を極端に減らし、金属の量を増やすことで、金属粒子間の接触率を高めて導電性を改善させることができるが、逆に、樹脂の量が減少して外部電極の固着強度が低下するという問題が発生する恐れがある。
【００７０】
本実施形態では、熱硬化性樹脂の量を極端に減らさなくても、導電性連結部により金属粒子間の接触率を高めることができ、外部電極の固着強度が低下することなく、導電性樹脂層内の電気伝導度を改善させることができる。これにより、積層型キャパシタのＥＳＲを低減させることもできる。
【００７１】
金属間化合物１５０は、第１及び第２溝部内に配置され、導電性連結部１３１ｂと接触して、第１又は第２内部電極１２１、１２２と導電性連結部１３１ｂとを連結するを行う。このとき、金属間化合物１５０の露出する表面は、本体の第３又は第４面３、４と概ね一つの平らな面を成すことができ、実施形態によって導電性樹脂層１３１内に金属間化合物１５０がさらに形成されてもよい。
【００７２】
これにより、導電性樹脂層１３１と第１又は第２内部電極１２１、１２２との電気的及び機械的接合を向上させ、導電性樹脂層１３１と第１又は第２内部電極１２１、１２２との接触抵抗を減少させる。
【００７３】
ベース樹脂１３１ｃは、電気絶縁性を有する熱硬化性樹脂を含むことができる。
【００７４】
このとき、上記熱硬化性樹脂は、例えばエポキシ樹脂であることができるが、本発明はこれに限定されるものではない。
【００７５】
ベース樹脂１３１ｃは、本体１１０と第１電極層１３２との間を機械的に接合させる。
【００７６】
そして、第１電極層１３２、１４２上には第２電極層がさらに配置されてもよい。
【００７７】
この場合、上記第２電極層はめっき層であってもよいが、上記第２電極層は、例えばニッケル（Ｎｉ）めっき層１３３、１４３と、スズ（Ｓｎ）めっき層１３４、１４４とが第１電極層１３２、１４２順に積層された構造であってもよい。一方、上記第２電極層は、ＣＶＤ／ＰＶＤなどの薄膜蒸着工法にニッケル又はスズを使用して形成してもよい。
【００７８】
導電性樹脂層の形成メカニズム
図６はエポキシに銅粒子及びスズ−ビスマス粒子が分散したことを示した状態図であり、図７は酸化膜除去剤又は熱によって銅粒子の酸化膜が除去されることを示した状態図であり、図８は酸化膜除去剤又は熱によりスズ／ビスマス粒子の酸化膜が除去されることを示した状態図であり、図９はスズ／ビスマス粒子が溶けて流動性を有することを示した状態図であり、図１０は銅粒子とスズ／ビスマス粒子が反応して銅−スズ層を形成することを示した状態図である。
【００７９】
以下、図６から図１０を参照して、導電性樹脂層１３１を形成するメカニズムについて説明する。
【００８０】
本実施形態における導電性樹脂層は、複数の金属粒子、低融点金属、及びベース樹脂を含み、ここで、金属粒子は、ニッケル、銀、銀がコーティングされた銅、スズ、スズがコーティングされた銅のうち少なくとも一つを使用することができる。本実施形態では銅粒子を例に挙げて説明する。
【００８１】
また、低融点金属としてはＳｎ系はんだを使用することができる。本実施形態では、Ｓｎ／Ｂｉ（スズ／ビスマス粒子）を使用しているものの、その他に、Ｓｎ−Ｐｂ、Ｓｎ−Ｃｕ、Ｓｎ−Ａｇ、及びＳｎ−Ａｇ−Ｃｕなどを適用してもよい。また、ベース樹脂はエポキシ樹脂を用いるものとして説明する。
【００８２】
図６から図８を参照すると、ベース樹脂１３１ｃとして、エポキシ樹脂内に含まれる高い融点を有する金属粒子としての銅粒子３１０と、低融点金属であるスズ／ビスマス（Ｓｎ／Ｂｉ）粒子４１０の表面には、酸化膜３１１、４１１がそれぞれ存在する。また、第１内部電極１２１の表面にも酸化膜１２１ａが存在する。
【００８３】
酸化膜３１１、４１１は、銅粒子３１０とスズ／ビスマス粒子４１０とが互いに反応して、銅−スズ層の形成を妨害するが、硬化の際に、エポキシに含まれた酸化膜除去剤又は熱（△Ｔ）によって除去されるか、必要に応じて酸溶液処理によって除去されることができる。このとき、第１内部電極１２１の酸化膜１２１ａもともに除去されることがある。
【００８４】
上記酸化膜除去剤としては、酸、塩基、ハロゲン化水素などを用いることができるが、本発明はこれに限定されるものではない。
【００８５】
図９及び図１０を参照すると、酸化膜が除去されたスズ／ビスマス粒子は、約１４０℃で溶け始め、溶けたスズ／ビスマス粒子４１０が流動性を有しながら、酸化膜が除去された銅粒子３１０に向かって移動し、一定の温度で銅粒子３１０と互いに反応して導電性連結部１３１ｂを成し、第１内部電極１２１が露出する本体１１０の第１溝部側に移動して、図１０に示されたように、第１溝部に銅−スズ層である金属間化合物１５０を形成する。
【００８６】
このように形成された金属間化合物１５０は、導電性樹脂層の銅−スズからなる導電性連結部１３１ｂと連結され、第１内部電極１２１と導電性樹脂層との接触抵抗を減少させることができる。
【００８７】
図１０に示された銅粒子１３１ａは、上記のような反応後、導電性連結部１３１ｂ内に存在する銅粒子を示す。
【００８８】
このとき、スズ／ビスマス粒子４１０には表面酸化が起こりやすく、この場合、金属間化合物１５０の形成を妨害することがある。そのため、このような表面酸化を防止するために、カーボン含量が６０．５〜１．０％になるように、必要に応じてスズ／ビスマス粒子を表面処理することができる。
【００８９】
一方、金属間化合物を形成するための金属粒子のサイズは０．２〜２０μｍであることができる。このとき、金属粒子は、ニッケル、銀、銀がコーティングされた銅、スズがコーティングされた銅、及び銅のうち少なくとも一つであってもよい。
【００９０】
金属間化合物を形成するためには、一定の温度で溶けて溶液状態で存在するスズ／ビスマス粒子が本体の溝部及び金属粒子の周りに流れ込まなければならないが、金属粒子のサイズが２０μｍを超えると、本体と金属粒子との間隔が広すぎて、スズ／ビスマス溶液が本体の溝部と金属粒子との間へ容易に移動できなくなり、金属間化合物の形成を妨害することがある。
【００９１】
逆に、金属粒子のサイズが２０μｍ以下であると、金属粒子間の距離が縮まり、このように縮まった領域で発生する毛細管力によってスズ／ビスマス溶液が本体の溝部へより容易に移動できるようになるため、金属間化合物の形成が容易になる。
【００９２】
但し、金属粒子のサイズが０．２μｍ未満であると、金属粒子の表面で酸化が発生し、却って金属間化合物の形成を妨害することがある。
【００９３】
また、本メカニズムにおいて、スズ−ビスマス粒子の溶融温度及び金属間化合物の形成温度は、ベース樹脂であるエポキシ樹脂の硬化温度より低くなければならない。
【００９４】
若し、スズ−ビスマス粒子の溶融温度及び金属間化合物の形成温度がエポキシ樹脂の硬化温度より高いと、ベース樹脂が先に硬化して溶けたスズ−ビスマス粒子が銅粒子の表面に移動できなくなるため、金属間化合物である銅−スズ層を形成できなくなる。
【００９５】
また、金属間化合物を形成するための全体の金属粒子に対するスズ／ビスマス粒子の含量は、１０〜９０ｗｔ％であってもよい。
【００９６】
スズ／ビスマス粒子の含量が１０ｗｔ％未満であると、金属粒子と反応して形成される金属間化合物のサイズが過度に大きくなるため、本体の溝部に金属間化合物を形成することが難しくなり、且つ導電性連結部を本体の第３又は第４面に配置することも難しくなる。
【００９７】
また、スズ／ビスマス粒子の含量が９０ｗｔ％を超えると、スズ／ビスマス同士が互いに反応して金属間化合物を形成されず、スズ／ビスマスの粒子サイズのみが大きくなるという問題が発生する恐れがある。
【００９８】
また、スズ／ビスマス粒子において、スズの含量を調節する必要がある。
【００９９】
本実施形態において、金属粒子と反応して金属間化合物を形成する成分はスズであるため、このような反応性を一定の水準以上に確保するには、Ｓｎｘ−ＢｉｙにおけるＳｎの含量（ｘ）が、全体の金属粒子の１０ｗｔ％以上であることが好ましい。
【０１００】
スズの含量（ｘ）が全体の金属粒子の１０ｗｔ％未満であると、製造された積層型キャパシタのＥＳＲが増加することがある。
【０１０１】
外部電極に導電性樹脂層が適用される積層型キャパシタにおいて、ＥＳＲは、外部電極に適用される様々な抵抗の影響を全て受ける。
【０１０２】
このような抵抗成分としては、内部電極の抵抗、導電性樹脂層と内部電極との接触抵抗、導電性樹脂層の抵抗、第１電極層と導電性樹脂層との接触抵抗、及び第１電極層の抵抗が挙げられる。
【０１０３】
ここで、内部電極の抵抗と、第１電極層の抵抗とは、固定値であり変動しない。
【０１０４】
本実施形態によると、外部電極と本体との間に焼成電極層がないため、従来のチップが曲がる際に発生する焼成電極層の曲げストレスを解消することができ、工程温度を低くすることで、本体で発生するクラックを防止できるようになる。
【０１０５】
また、金属間化合物によって外部電極の接合力が増加することから、外部電極の最外郭に焼成電極層が含まれる実施形態に比べて積層型キャパシタの曲げ強度をさらに向上させることができる。
【０１０６】
さらには、金属間化合物によって内部電極と導電性樹脂層との電気的連結性が向上し、これにより、接触抵抗が減少し、積層型キャパシタのＥＳＲをさらに低くすることができる。
【０１０７】
従来の積層型キャパシタの外部電極は、内部電極が露出する本体の両端に銅（Ｃｕ）ペーストを塗布し、焼成して電極層を形成し、電極層上におけるはんだ（ｓｏｌｄｅｒ）の溶解を防止するためにニッケル（Ｎｉ）めっき層を形成し、ニッケルめっき層上にチップ基板を実装する際に、はんだ（ｓｏｌｄｅｒ）の濡れ性を良好にするためにスズ（Ｓｎ）めっき層をさらに形成した構造である。
【０１０８】
このとき、ニッケルめっき層は、スズめっき層とともに、外部からの水分浸透を防止するが、ニッケルめっき層が有する微細な欠陥によってめっき液や水分の浸透防止の役割を十分に発揮することができない。
【０１０９】
本実施形態の積層型キャパシタは、めっき液と外部湿気の浸透に強い低融点金属樹脂を１次外部電極として形成した。
【０１１０】
低融点金属樹脂電極は、低融点金属の適用により、低い温度の硬化工程において内部電極（Ｎｉ電極）とＩｎｔｅｒｍｅｔａｌｌｉｃ  Ｃｏｍｐｏｕｎｄ（ＩＭＣ）を形成するため、電気的連結性に優れている。
【０１１１】
また、低融点金属樹脂電極にＩＭＣを形成することにより、めっき液の浸透及び外部湿気の浸透を抑えることができる。
【０１１２】
さらに、めっき液及び水分の浸透防止特性をより向上させるために、２次外部電極として、Ｃｕ電極層をめっき工程により形成した。
【０１１３】
めっきにより形成されたＣｕ電極層は、電極の緻密度が高いため、焼結Ｃｕ電極層と比較して、めっき液及び水分の浸透防止特性をさらに向上させることができる。
【０１１４】
次いで、ｓｏｌｄｅｒの溶解を防止するためのＮｉめっき層と、ｓｏｌｄｅｒの濡れ性を良好にするためのＳｎめっき層とを形成する。
【０１１５】
このような外部電極形成工程は、２５０℃以下で行うことができ、水分の浸透を防止するための防水コーティング工程を適用することができる。
【０１１６】
また、めっき液及び外部湿気の浸透防止特性が向上することにより、既存の焼成Ｃｕ電極に対する低融点金属樹脂である１次外部電極の厚さを減少することができ、チップの有効面積及び容量を向上させることができる。
【０１１７】
即ち、本実施形態によると、外部電極の１次電極層を低融点金属樹脂層、２次電極層をＣｕ電極層、３次電極層をＮｉ電極層、４次電極層をＳｎ電極層とするものである。
【０１１８】
変更例
図１１を参照すると、本発明のさらに他の実施形態による積層型キャパシタ１００'は、本体１１０の第１及び第２面１、２に水分の浸透防止膜１６１、１６２がそれぞれ形成される。
【０１１９】
ここで、上述の一実施形態と類似した構造については、重複を避けるために、これに対する具体的な説明を省略し、上述の実施形態と異なる構造を有する水分の浸透防止膜１６１、１６２を図示しながら具体的に説明する。
【０１２０】
このような水分の浸透防止膜１６１、１６２には、パリレン（ｐａｒｙｌｅｎｅ）、Ａｌ２Ｏ３、ＳｉＯ２といった有機層又は無機層を適用することができ、ディッピング（ｄｉｐｐｉｎｇ）、コーティング（ｃｏａｔｉｎｇ）、及びＰＶＤ／ＣＶＤ、ＡＬＤ薄膜蒸着工程などによって形成することができる。
【０１２１】
本実施形態では、本体１１０の第３及び第４面３、４に接触する内部層を導電性樹脂層として形成し、該導電性樹脂層に低い温度で工程が可能な低融点金属を適用することで、高い工程温度では使用できない有機層を水分の浸透防止膜として適用することも可能となる。
【０１２２】
このような水分の浸透防止膜１６１、１６２には、信頼性を大きく向上させることができるという効果がある。
【０１２３】
積層型キャパシタの製造方法
以下、本発明の一実施形態による積層型キャパシタを製造する方法について具体的に説明するが、本発明はこれに制限されるものではなく、本実施形態の積層型キャパシタの製造方法に関する説明のうち、上述の積層型キャパシタにおける説明と重複する説明は省略するものとする。
【０１２４】
本実施形態による積層型キャパシタを製造する方法は、先ず、チタン酸バリウム（ＢａＴｉＯ３）などの粉末を含んで形成したスラリーを、キャリアフィルム（ｃａｒｒｉｅｒ  ｆｉｌｍ）上に塗布及び乾燥して複数のセラミックグリーンシートを設けることで、誘電体層及びカバーを製作して形成することができる。
【０１２５】
上記セラミックグリーンシートは、セラミック粉末、バインダー、及び溶剤の混合によりスラリーを製造し、上記スラリーをドクターブレード法などで数μｍの厚さを有するシート（ｓｈｅｅｔ）状に作製したものである。
【０１２６】
次に、上記グリーンシート上に銅などの導電性金属を含む内部電極用の導電性ペーストをスクリーン印刷工法などによって塗布し、内部電極を形成する。
【０１２７】
その後、内部電極が印刷されたグリーンシートを複数層積層し、積層体の上下面に内部電極が印刷されていないグリーンシートを複数層積層してから焼成することで本体を設けることができる。このとき、上記内部電極は、互いに異なる極性を有する第１及び第２内部電極からなってもよい。
【０１２８】
即ち、上記本体は、誘電体層、第１及び第２内部電極、及びカバーを含む。上記誘電体層は、内部電極が印刷されたグリーンシートを焼成して形成されるものであり、上記カバーは、内部電極が印刷されていないグリーンシートを焼成して形成されるものである。
【０１２９】
また、上記本体は、互いに対向する第１及び第２面、上記第１及び第２面と連結され、互いに対向する第３及び第４面、上記第１及び第２面と連結され且つ第３及び第４面と連結され、互いに対向する第５及び第６面を含んでおり、上記第３及び第４面には、上記第１及び第２内部電極の一端部がそれぞれ露出するよう、上下に配置された誘電体層の間に複数の第１及び第２溝部が形成される。
【０１３０】
次に、金属粒子、熱硬化性樹脂、及び上記熱硬化性樹脂よりも低い融点を有する低融点金属を含む導電性樹脂組成物を設ける。
【０１３１】
上記導電性樹脂組成物は、例えば、金属粒子である銅粒子、低融点金属であるスズ／ビスマス粒子、酸化膜除去剤、及び４〜１５ｗｔ％のエポキシ樹脂を混合した後、３本ロールミル（３−ｒｏｌｌ  ｍｉｌｌ）を用いて分散させることで製造することができる。
【０１３２】
そして、上記本体の第３及び第４面に上記導電性樹脂組成物を塗布し、乾燥及び硬化して溶融された低融点金属を取り囲む導電性連結部を有する導電性樹脂層を形成することができる。
【０１３３】
このとき、上記導電性樹脂層を形成する段階は、熱硬化性樹脂内に含まれる金属粒子と低融点金属の表面の酸化膜を除去し、その後、酸化膜が除去された金属粒子と酸化膜が除去された低融点金属が反応して導電性連結部を形成し、且つ上記低融点金属は流動性を有しながら上記本体の第１及び第２溝部に流れ込んで、上記第１及び第２溝部内で上記第１及び第２内部電極の一端部と接触する銅−スズなどからなる金属間化合物を形成することができる。
【０１３４】
この場合、上記金属粒子のうち一部が上記低融点金属と完全に反応せずに残存すると、残った金属粒子は溶融された低融点金属によりカバーされる状態で上記導電性樹脂層内に存在することができる。
【０１３５】
また、上記金属粒子は、銅であるか、又は、ニッケル、銀、銀がコーティングされた銅、スズがコーティングされた銅のうち少なくとも一つ以上を含むことができるが、本発明はこれらに制限されるものではない。
【０１３６】
さらに、上記低融点金属は、Ｓｎ／Ｂｉ、Ｓｎ−Ｐｂ、Ｓｎ−Ｃｕ、Ｓｎ−Ａｇ、及びＳｎ−Ａｇ−Ｃｕのうち少なくとも一つであることができるが、本発明はこれらに制限されるものではない。
【０１３７】
上記熱硬化性樹脂は、一例としてエポキシ樹脂を含むことができるが、本発明はこれに限定されるものではなく、例えば、ビスフェノールＡ樹脂、グリコールエポキシ樹脂、ノボラックエポキシ樹脂、又はこれらの誘導体のうち分子量が小さく常温で液状の樹脂であってもよい。
【０１３８】
次いで、上記導電性樹脂層上に電気的に連結されるように第１電極層を形成する。
【０１３９】
上記第１電極層は、導電性金属及びガラスを含むペーストを塗布した後、焼成して形成することができる。
【０１４０】
このとき、上記導電性金属は特に制限されないが、例えば、銅、ニッケル、パラジウム、金、銀、及びこれらの合金からなる群より選択された一つ以上であってもよい。
【０１４１】
また、上記ガラスは特に制限されないが、一般的な積層型キャパシタの外部電極の作製に用いられるガラスと同じ組成の物質を使用してもよい。
【０１４２】
さらに、上記第１電極層上に第２電極層を形成する段階をさらに含んでもよい。上記第２電極層は、めっきにより形成されることができ、例えば、ニッケルめっき層、及びその上部にさらに形成されるスズめっき層を含むことができる。
【０１４３】
一方、上記導電性樹脂組成物を本体に塗布する前に、上記本体の第１及び第２面に水分の浸透防止膜をそれぞれ形成する段階を行ってもよい。
【０１４４】
以上、本発明の実施形態について詳細に説明したが、本発明の範囲はこれに限定されず、特許請求の範囲に記載された本発明の技術的思想から外れない範囲内で多様な修正及び変形が可能であるということは、当技術分野の通常の知識を有する者には明らかである。
【符号の説明】
【０１４５】
１００、１００'  積層型キャパシタ
１１０  本体
１１１  誘電体層
１１２、１１３  上部及び下部カバー
１２１、１２２  第１及び第２内部電極
１３０、１４０  第１及び第２外部電極
１３１、１４１  導電性樹脂層
１３２、１４２  第１電極層
１３３、１４３  ニッケル（Ｎｉ）めっき層
１３４、１４４  スズ（Ｓｎ）めっき層
１３１ａ  金属粒子
１３１ｂ  導電性連結部
１３１ｃ  ベース樹脂
１５０  金属間化合物
１６１、１６２  水分の浸透防止膜
【図１】
2018182274.tif 000003
【図２】
2018182274.tif 000004
【図３】
2018182274.tif 000005
【図４】
2018182274.tif 000006
【図５】
2018182274.tif 000007
【図６】
2018182274.tif 000008
【図７】
2018182274.tif 000009
【図８】
2018182274.tif 000010
【図９】
2018182274.tif 000011
【図１０】
2018182274.tif 000012
【図１１】
2018182274.tif 000013